(57)【特許請求の範囲】
【請求項１】
以下のステップ：
ステップ１：以下の質量パーセント：ＺｎＯ：８６〜８９．２％、Ｂｉ２Ｏ３：１．０〜２．０％、Ｃｏ３Ｏ４：０．５〜１．０％、Ｍｎ３Ｏ４：０．２〜０．８％、Ｓｂ２Ｏ３：３．０〜５．０％、ＮｉＯ：０．２〜０．５％、ＳｉＯ２：１．０〜１．５％の出発原料から初期粉末を調製するステップ、
ステップ２：セラミックコーティング粉末を調製するステップであって、前記初期粉末の全質量対脱イオン水の質量対メノウ粉砕ボールの質量の比率が３：２：４であり、ポリウレタンボールミルジャーへの装入及びボールミル粉砕を実施し、ボールミル粉砕から生じるスラリーをオーブン乾燥及び微粉砕し、セラミックコーティング粉末を得る、ステップ、
ステップ３：ＰＶＡ溶液を最初に調製し、次いでステップ２で得られた前記セラミックコーティング粉末を取り、ここで、前記セラミックコーティング粉末対前記ＰＶＡ溶液対メノウ粉砕ボールの質量の比率は１：０．６：３であり、ポリウレタンボールミルジャーへの装入及びボールミル粉砕を実施して、セラミックコーティングスラリーを得るステップ、
ステップ４：前記セラミックコーティングスラリーをプレスによって形成されたＺｎＯバリスター素子の側面に均一に広げ；前記スラリーが乾燥した後、ＺｎＯバリスター素子をグリーンボディとして加熱炉に入れ、必須の脱バインダーを行い；脱バインダーから生じた抵抗体素子を焼結し、焼結されたグリーンボディを研摩ディスク加工及び熱処理にかけ；熱処理された抵抗体素子の端面をアルミニウム電極溶射にかけ、無鉛高絶縁セラミックコーティングを有する酸化亜鉛避雷器バルブブロック生成物を得るステップ
を含むことを特徴とする、無鉛高絶縁性セラミックコーティングを有する酸化亜鉛避雷器バルブブロックを調製するための方法。
【請求項２】
ステップ２において、ボールミル粉砕の継続期間が、１２〜４８ｈであり、回転速度が、４５０ｒ／ｍｉｎであることを特徴とする、請求項１に記載の無鉛高絶縁セラミックコーティングを有する酸化亜鉛避雷器バルブブロックを調製するための方法。
【請求項３】
ステップ３において、ボールミル粉砕が、１２〜４８ｈ実施され、回転速度が、４００ｒ／ｍｉｎであることを特徴とする、請求項１に記載の無鉛高絶縁セラミックコーティングを有する酸化亜鉛避雷器バルブブロックを調製するための方法。
【請求項４】
ステップ４において、前記セラミックコーティングスラリーが、８〜１２ｍｇ／ｃｍ２の適用質量範囲で、プレスによって形成されたＺｎＯバリスター素子の側面に均一に広げられることを特徴とする、請求項１に記載の無鉛高絶縁セラミックコーティングを有する酸化亜鉛避雷器バルブブロックを調製するための方法。
【請求項５】
ステップ４において、脱バインダー温度が、５００℃〜６５０℃であり、２〜３ｈ維持されることを特徴とする、請求項１に記載の無鉛高絶縁セラミックコーティングを有する酸化亜鉛避雷器バルブブロックを調製するための方法。
【請求項６】
ステップ４において、焼結プロセスが、９８０℃〜１０８０℃の温度での焼結からなり、温度が、３〜４ｈ維持されることを特徴とする、請求項１に記載の無鉛高絶縁セラミックコーティングを有する酸化亜鉛避雷器バルブブロックを調製するための方法。
【請求項７】
ステップ４において、熱処理プロセスにおける熱処理温度が、４８０℃〜５１５℃であり、１〜２ｈ維持されることを特徴とする、請求項１に記載の無鉛高絶縁セラミックコーティングを有する酸化亜鉛避雷器バルブブロックを調製するための方法。
【請求項８】
ステップ２において、ポリアクリル酸アンモニウム分散剤が、ボールミル粉砕を実施する前に、初期粉末全量、脱イオン水及びメノウ粉砕ボールの全質量の０．５％〜１．０％の割合で加えられ、一緒にボールミル粉砕されることを特徴とする、請求項１に記載の無鉛高絶縁セラミックコーティングを有する酸化亜鉛避雷器バルブブロックを調製するための方法。
【請求項９】
ステップ３において、ポリアクリル酸アンモニウム分散剤が、ボールミル粉砕を実施する前に、前記セラミックコーティング粉末、ＰＶＡ溶液及びメノウ粉砕ボールの全質量の１％〜２％の割合で加えられ、一緒にボールミル粉砕されることを特徴とする、請求項１に記載の無鉛高絶縁セラミックコーティングを有する酸化亜鉛避雷器バルブブロックを調製するための方法。
【請求項１０】
避雷器バルブブロック体であって、無鉛高絶縁セラミックコーティングによって被覆されている側面と、アルミニウム層によって被覆されている上面及び下面とを含む、避雷器バルブブロック体を含み、前記高絶縁セラミックコーティングが、ＺｎＯ：８６〜８９．２％、Ｂｉ２Ｏ３：１．０〜２．０％、Ｃｏ３Ｏ４：０．５〜１．０％、Ｍｎ３Ｏ４：０．２〜０．８％、Ｓｂ２Ｏ３：３．０〜５．０％、ＮｉＯ：０．２〜０．５％、ＳｉＯ２：１．０〜１．５％（質量割合範囲）からできていることを特徴とする、無鉛高絶縁セラミックコーティングを有する酸化亜鉛避雷器バルブブロック。
【発明の詳細な説明】
【発明の詳細な説明】
【０００１】
［技術分野］
本発明は、電気技術セラミックスの技術分野、特に無鉛高絶縁セラミックコーティングを有する酸化亜鉛避雷器バルブブロック及びそれを調製するための方法に関する。
【０００２】
［背景技術］
酸化亜鉛避雷器は、過電圧保護装置である。酸化亜鉛避雷器のコアコンポーネントとしての酸化亜鉛避雷器バルブブロックの特性は、避雷器の使用に直接影響を与え、側面絶縁コーティングの有効性が、大電流サージに耐える避雷器の能力を直接決定する。現在、酸化亜鉛避雷器のバルブブロックのための側面コーティング材料には、鉛含有側面釉薬、主にエポキシコーティング及び有機ケイ素コーティングによって代表される有機コーティング、並びに従来の無機コーティングが含まれる。
【０００３】
鉛含有側面釉薬の主成分はＰｂＯであり、ＰｂＯはグリーンボディが高温で処理又は焼結された場合に容易に揮発する有毒物質であるので、このような釉薬は、人間社会及び自然界に長期的な不可逆的な害を引き起こすことになり、今日の世界の環境にやさしい開発動向に合致していない。
【０００４】
有機コーティングに関して、有機コーティングは抵抗体素子グリーンボディにうまく結合しないので、表面が容易に水を吸着し、又は表面上に泡が形成され、その結果としてこうしたコーティングは過電圧に耐える能力が不十分である。加えて、エポキシコーティングの熱膨脹率と抵抗体素子グリーンボディの熱膨脹率の間には大きな差があり；衝撃を受けると、エポキシ樹脂は砕けることがあり、その結果側面絶縁コーティングの弧絡がもたらされる。有機コーティングの使用温度は高くなく、このため、この種の酸化亜鉛抵抗体素子の使用範囲はある程度まで制限されている。
【０００５】
従来の無機コーティングは、抵抗体素子グリーンボディがプリベークされた後にのみ適用することができる。これは、二次焼結の問題をもたらし；他のプロセスと比較して、追加のプロセスステップがあり、その結果、プロセスが複雑になり、焼結操作の回数が増加し、焼結時間が延びる。抵抗体素子の種々の電気的性質の安定性に対する制御が損なわれており、膨大な量の電気エネルギーが無駄になり、これは環境保護に相応しくなく、工業生産の省エネ及び排出削減要件にも相応しくない。
【０００６】
［発明の内容］
先行技術の欠点に基づいて、本発明の目的は、無鉛高絶縁セラミックコーティングを有する焼結させた酸化亜鉛避雷器バルブブロック及びそれを調製するための方法を提供することであり；グリーンボディの成分と良好な適合性を有する無機材料組成物を使用し、科学的な配合及びスクリーニングの後、グリーンボディの膨張率に適合させた高密度を有するセラミックコーティングを調製し、一連のプロセスによって酸化亜鉛避雷器バルブブロック体を被覆するために使用して、抵抗体素子の側面に高い絶縁強度をもつ無機保護層を形成する。プロセスを簡略化し、二次焼結のプロセスの複雑さを回避し、且つコストを削減している。
【０００７】
前述の目的を達成するために、本発明の技術的解決策は、以下の通りである：
以下のステップ：
ステップ１：以下の質量パーセント：ＺｎＯ：８６〜９５％、Ｂｉ２Ｏ３：１．０〜３．０％、Ｃｏ３Ｏ４：０．５〜１．５％、Ｍｎ３Ｏ４：０．２〜１．０％、Ｓｂ２Ｏ３：３．０〜９．０％、ＮｉＯ：０．２〜１．０％、ＳｉＯ２：１．０〜３．０％の出発原料から初期粉末を調製するステップ、
ステップ２：セラミックコーティング粉末を調製するステップであって、初期粉末の全質量対脱イオン水の質量対メノウ粉砕ボールの質量の比率が３：２：４であり、ポリウレタンボールミルジャーへの装入及びボールミル粉砕を実施し、ボールミル粉砕から生じるスラリーをオーブン乾燥及び微粉砕して、セラミックコーティング粉末を得る、ステップ、
ステップ３：ＰＶＡ溶液を最初に調製し、次いでステップ２で得られたセラミックコーティング粉末を取り、ここで、セラミックコーティング粉末対ＰＶＡ溶液対メノウ粉砕ボールの質量の比率は１：０．６：３であり、ポリウレタンボールミルジャーへの装入及びボールミル粉砕を実施して、セラミックコーティングスラリーを得るステップ、
ステップ４：セラミックコーティングスラリーをプレスによって形成されたＺｎＯバリスター素子の側面に均一に広げ；スラリーが乾燥した後、ＺｎＯバリスター素子をグリーンボディとして加熱炉に入れ、必須の脱バインダーを行い；脱バインダーから生じた抵抗体素子を焼結し、焼結されたグリーンボディを研摩ディスク加工及び熱処理にかけ；熱処理された抵抗体素子の端面をアルミニウム電極溶射にかけ、無鉛高絶縁セラミックコーティングを有する１回焼結させた酸化亜鉛避雷器バルブブロック生成物を得るステップ
を含む、無鉛高絶縁性セラミックコーティングを有する酸化亜鉛避雷器バルブブロックを調製するための方法。
【０００８】
ステップ２では、ボールミル粉砕の継続期間は、１２〜４８ｈであり、回転速度は、４５０ｒ／ｍｉｎであることが好ましい。
【０００９】
ステップ３では、ボールミル粉砕は、１２〜４８ｈ実施され、回転速度は、４００ｒ／ｍｉｎであることが好ましい。
【００１０】
ステップ４では、セラミックコーティングスラリーは、８〜１２ｍｇ／ｃｍ２の適用質量範囲で、プレスによって形成されたＺｎＯバリスター素子の側面に均一に広げられることが好ましい。
【００１１】
ステップ４では、脱バインダー温度は、５００℃〜６５０℃であり、２〜３ｈ維持されることが好ましい。
【００１２】
ステップ４では、焼結プロセスは、９８０℃〜１０８０℃の温度での焼結からなり、温度は、３〜４ｈ維持されることが好ましい。
【００１３】
ステップ４では、熱処理プロセスにおける熱処理温度は、４８０℃〜５１５℃であり、１〜２ｈ維持されることが好ましい。
【００１４】
ステップ２では、ポリアクリル酸アンモニウム分散剤が、ボールミル粉砕を実施する前に、初期粉末全量、脱イオン水及びメノウ粉砕ボールの全質量の０．５％〜１．０％の割合で加えられ、一緒にボールミル粉砕されることが好ましい。
【００１５】
ステップ３では、ポリアクリル酸アンモニウム分散剤が、ボールミル粉砕を実施する前に、セラミックコーティング粉末、ＰＶＡ溶液及びメノウ粉砕ボールの全質量の１％〜２％の割合で加えられ、一緒にボールミル粉砕されることが好ましい。
【００１６】
無鉛高絶縁セラミックコーティングを有する酸化亜鉛避雷器バルブブロックであって、避雷器バルブブロック体であり、無鉛高絶縁セラミックコーティングによって被覆されている側面と、アルミニウム層によって被覆されている上面及び下面とを有する避雷器バルブブロック体を含み、高絶縁セラミックコーティングが、ＺｎＯ：８６〜９５％、Ｂｉ２Ｏ３：１．０〜３．０％、Ｃｏ３Ｏ４：０．５〜１．５％、Ｍｎ３Ｏ４：０．２〜１．０％、Ｓｂ２Ｏ３：３．０〜９．０％、ＮｉＯ：０．２〜１．０％、ＳｉＯ２：１．０〜３．０％（質量割合範囲）、ＰＶＡ溶液及びメノウ粉砕ボールからできている、酸化亜鉛避雷器バルブブロック。
【００１７】
ＰＶＡ溶液の質量パーセント濃度は、５〜１０％である。
【００１８】
本発明の有益な効果は、以下の通りである：
【００１９】
本発明の無鉛高絶縁セラミックコーティングを有する１回焼結させた酸化亜鉛避雷器バルブブロック生成物の配合は、鉛成分を含有せず、且つその調製中に有害物質が生成されることはなく；鉛の非存在は、人間社会及び環境にやさしく、環境保護に有益であり、また今日の世界における持続可能な開発の動向に合致している。
【００２０】
本発明は、グリーンボディの成分によく適合している無機材料組成物を使用し；コーティング及びグリーンボディの熱膨脹率は、類似しており、コーティング及びグリーンボディは、焼結後によく結合し；その上、無機コーティングの使用温度は、有機コーティングの使用温度よりも高く、したがってこのような抵抗体素子への適用のための使用範囲が拡大される。
【００２１】
本発明では、抵抗体素子の側面に高い絶縁強度をもつ無機保護層を形成するために焼結操作が１回だけ必要であり、そのためプロセスが簡略化され、二次焼結のプロセスの複雑さが回避され、且つコストが削減される。
【図面の簡単な説明】
【００２２】
【図１】図１は、本実用新案の特定の実施形態の構造概略図である。
【図２】図２は、本実用新案の特定の実施形態の断面概略図である。
【００２３】
［特定の実施形態］
本発明の目的、特徴及び効果の完全な理解を可能にするために、本発明の概念、特定の構造及び技術的効果は、実施形態及び添付図を参照して以下に明確且つ完全に説明されている。明らかに、記載されている実施形態は、本発明実施形態の全てではなく、単に一部に過ぎない。本発明の努力を消費することなく本発明の実施形態に基づいて当業者によって得られる全ての他の実施形態は、本発明の保護の範囲に含まれる。
【００２４】
参考例１：無鉛高絶縁セラミックコーティングを有する酸化亜鉛避雷器バルブブロックを調製するための方法
【００２５】
１．出発原料は、以下の重量パーセント：ＺｎＯ：８８．４％、Ｂｉ２Ｏ３：２．５％、Ｃｏ３Ｏ４：０．６％、Ｍｎ３Ｏ４：０．４％、Ｓｂ２Ｏ３：７％、ＮｉＯ：０．３％、ＳｉＯ２：０．８％で調製される。
【００２６】
２．セラミックコーティング粉末は、前述の割合で調製され；粉末の全質量対脱イオン水の質量対メノウ粉砕ボールの質量の比率が３：２：４であり；粉末の全質量の０．５％の割合で使用されるポリアクリル酸アンモニウム分散剤が加えられ；１０Ｌポリウレタンボールミルジャーへの装入が実施され；ジャー型ボールミルを使用して、回転速度を４５０ｒ／ｍｉｎに設定し、４８ｈボールミル粉砕が実施される。ボールミル粉砕から生じるスラリーが取り出され、篩にかけられ、オーブンに入れて乾燥させ、次いで微粉砕機を使用して微粉砕され、篩にかけられ；ＺｎＯセラミックコーティング粉末がそれによって得られる。
【００２７】
３．質量パーセント濃度が１０％のＰＶＡ溶液、及び粉末の全質量の１％の割合で使用されるポリアクリル酸アンモニウム分散剤が用いられて、篩にかけられた混合溶液を得る。前述のセラミックコーティング粉末が用いられ；粉末の全重量は０．５ｋｇであり、粉末の全質量対混合溶液対メノウ粉砕ボールの質量の比率が、１：０．６：３であり；５Ｌポリウレタンボールミルジャーへの装入が実施され；ジャー型ボールミルを使用して、回転速度を４００ｒ／ｍｉｎに設定し、１６ｈボールミル粉砕が実施される。ボールミル粉砕から生じるスラリーが取り出され、篩にかけられ；スラリーの固形分は約７０％である。
【００２８】
４．上記の調製されたセラミックコーティングスラリーは、プレスによって形成されたＺｎＯバリスター素子の側面にローラー塗布によって均一に広げられ；塗布質量は、約８ｍｇ／ｃｍ２であり；スラリーが乾燥した後、ＺｎＯバリスター素子がグリーンボディとして加熱炉に入れられ、必須の脱バインダーが行われ；温度は４０５℃で３ｈ保持される。脱バインダーから生じた抵抗体素子が９８０℃の温度で焼結され、温度は４ｈ維持される。焼結されたグリーンボディは、研摩ディスク加工にかけられる。粉砕から生じる抵抗体素子は、高温電気炉に入れられ、熱処理にかけられ；熱処理温度は、４９５℃であり、２ｈ維持される。熱処理された抵抗体素子の端面は、アルミニウム電極溶射加工にかけられて、無鉛高絶縁セラミックコーティングを有する１回焼結させた酸化亜鉛避雷器バルブブロック生成物が得られる。
【００２９】
実施例２：
１．出発原料は、以下の重量パーセント：ＺｎＯ：８９．２％、Ｂｉ２Ｏ３：２．０％、Ｃｏ３Ｏ４：１．０％、Ｍｎ３Ｏ４：０．８％、Ｓｂ２Ｏ３：５．０％、ＮｉＯ：０．５％、ＳｉＯ２：１．５％で調製される。
【００３０】
２．セラミックコーティング粉末は、前述の割合で調製され；粉末の全質量対脱イオン水の質量対メノウ粉砕ボールの質量の比率が３：２：４であり；粉末の全質量の１．０％の割合で使用されるポリアクリル酸アンモニウム分散剤が加えられ；１０Ｌポリウレタンボールミルジャーへの装入が実施され；ジャー型ボールミルを使用して、回転速度を４５０ｒ／ｍｉｎに設定し、４８ｈボールミル粉砕が実施される。ボールミル粉砕から生じるスラリーが取り出され、篩にかけられ、オーブンに入れて乾燥させ、次いで微粉砕機を使用して微粉砕され、篩にかけられ；ＺｎＯセラミックコーティング粉末がそれによって得られる。
【００３１】
３．質量パーセント濃度が６．５％のＰＶＡ溶液、及び粉末の全質量の１％の割合で使用されるポリアクリル酸アンモニウム分散剤が用いられて、篩にかけられた混合溶液を得る。前述のセラミックコーティング粉末が用いられ；粉末の全重量は０．５ｋｇであり、粉末の全質量対混合溶液対メノウ粉砕ボールの質量の比率が、１：０．６：３であり；５Ｌポリウレタンボールミルジャーへの装入が実施され；ジャー型ボールミルを使用して、回転速度を４００ｒ／ｍｉｎに設定し、１６ｈボールミル粉砕が実施される。ボールミル粉砕から生じるスラリーが取り出され、篩にかけられ；スラリーの固形分は約５５％である。
【００３２】
４．上記の調製されたセラミックコーティングスラリーは、プレスによって形成されたＺｎＯバリスター素子の側面にローラー塗布によって均一に広げられ；塗布質量は、約９ｍｇ／ｃｍ２であり；スラリーが乾燥した後、ＺｎＯバリスター素子がグリーンボディとして加熱炉に入れられ、必須の脱バインダーが行われ；温度は４１５℃で３ｈ保持される。脱バインダーから生じた抵抗体素子が１０１０℃の温度で焼結され、温度は４ｈ維持される。焼結されたグリーンボディは、研摩ディスク加工にかけられる。粉砕から生じる抵抗体素子は、高温電気炉に入れられ、熱処理にかけられ；熱処理温度は、５１０℃であり、２ｈ維持される。熱処理された抵抗体素子の端面は、アルミニウム電極溶射加工にかけられて、無鉛高絶縁セラミックコーティングを有する１回焼結させた酸化亜鉛避雷器バルブブロック生成物が得られる。
【００３３】
実施例３：
１．出発原料は、以下の重量パーセント：ＺｎＯ：８６％、Ｂｉ２Ｏ３：１．０％、Ｃｏ３Ｏ４：０．５％、Ｍｎ３Ｏ４：０．２％、Ｓｂ２Ｏ３：３％、ＮｉＯ：０．２％、ＳｉＯ２：１％で調製される。
【００３４】
２．セラミックコーティング粉末は、前述の割合で調製され；粉末の全質量対脱イオン水の質量対メノウ粉砕ボールの質量の比率が３：２：４であり；粉末の全質量の０．５％の割合で使用されるポリアクリル酸アンモニウム分散剤が加えられ；１０Ｌポリウレタンボールミルジャーへの装入が実施され；ジャー型ボールミルを使用して、回転速度を４５０ｒ／ｍｉｎに設定し、４８ｈボールミル粉砕が実施される。ボールミル粉砕から生じるスラリーが取り出され、篩にかけられ、オーブンに入れて乾燥させ、次いで微粉砕機を使用して微粉砕され、篩にかけられ；ＺｎＯセラミックコーティング粉末がそれによって得られる。
【００３５】
３．質量パーセント濃度が５％のＰＶＡ溶液、及び粉末の全質量の１％の割合で使用されるポリアクリル酸アンモニウム分散剤が用いられて、篩にかけられた混合溶液を得る。前述のセラミックコーティング粉末が用いられ；粉末の全重量は０．５ｋｇであり、粉末の全質量対混合溶液対メノウ粉砕ボールの質量の比率が、１：０．６：３であり；５Ｌポリウレタンボールミルジャーへの装入が実施され；ジャー型ボールミルを使用して、回転速度を４００ｒ／ｍｉｎに設定し、１６ｈボールミル粉砕が実施される。ボールミル粉砕から生じるスラリーが取り出され、篩にかけられ；スラリーの固形分は約６５％である。
【００３６】
４．上記の調製されたセラミックコーティングスラリーは、プレスによって形成されたＺｎＯバリスター素子の側面にローラー塗布によって均一に広げられ；塗布質量は、約８ｍｇ／ｃｍ２であり；スラリーが乾燥した後、ＺｎＯバリスター素子がグリーンボディとして加熱炉に入れられ、必須の脱バインダーが行われ；温度は４０５℃で３ｈ保持される。脱バインダーから生じた抵抗体素子が９８０℃の温度で焼結され、温度は４ｈ維持される。焼結されたグリーンボディは、研摩ディスク加工にかけられる。粉砕から生じる抵抗体素子は、高温電気炉に入れられ、熱処理にかけられ；熱処理温度は、４９５℃であり、２ｈ維持される。熱処理された抵抗体素子の端面は、アルミニウム電極溶射加工にかけられて、無鉛高絶縁セラミックコーティングを有する１回焼結させた酸化亜鉛避雷器バルブブロック生成物が得られる。
【００４１】
上記実施例のテスト結果は、以下の通りである：避雷器バルブブロックは、付勢電流が２ｍｓの継続期間で５００Ａの場合に全て安全に通過でき、４／１０μｓの間で１００ＫＡでも安全に通過することができる。
【００４２】
図１及び２に示す通り、上記の方法によって作製された無鉛高絶縁セラミックコーティングを有する酸化亜鉛避雷器バルブブロックは、避雷器バルブブロック体１を含み；避雷器バルブブロック体は、無鉛高絶縁セラミックコーティング２によって被覆されている側面と、アルミニウム層３によって被覆されている上面及び下面とを有し、高絶縁セラミックコーティングは、ＺｎＯ：８６〜９５％、Ｂｉ２Ｏ３：１．０〜３．０％、Ｃｏ３Ｏ４：０．５〜１．５％、Ｍｎ３Ｏ４：０．２〜１．０％、Ｓｂ２Ｏ３：３．０〜９．０％、ＮｉＯ：０．２〜１．０％、ＳｉＯ２：１．０〜３．０％（質量割合範囲）、ＰＶＡ溶液及びメノウ粉砕ボールからできている。
【００４３】
本発明のＰＶＡ溶液の質量パーセント濃度は、５〜１０％である。
【００４４】
上記の実施形態は、単に本発明の好ましい実施形態に過ぎないことを説明しなければならない。本発明は、これらの実施形態に限定されず；同じ手段によって本発明の技術的効果を達成する任意の実施形態は、本発明の保護の範囲に含まれるものとする。
【図１】
0006880425.tif 000002
【図２】
0006880425.tif 000003